ИНСТРУМЕНТАЛЬНАЯ СТАЛЬ ДЛЯ РАБОТЫ ПРИ ВЫСОКИХ ТЕМПЕРАТУРАХ С ПРЕВОСХОДНОЙ ВЯЗКОСТЬЮ И ТЕПЛОПРОВОДНОСТЬЮ

1. Сталь, в частности инструментальная сталь для работы при высоких температурах, имеющая следующий состав, при этом все процентные величины представляют собой весовые проценты:
%Ceq 0,20-1,2
%C 0,20-1,2
%N 0-1
%B 0-1
%Cr <1,5
%Ni 1,0-9
%Si <0,4
%Mn 0-3
%Al 0-2,5
%Mo 0-10
%W 0-15
%Ti 0-3
%Ta 0-3
%Zr 0-3
%Hf 0-3
%V 0-4
%Nb 0-3
%Cu 0-4
%Co 0-6
%S 0-1
%Se 0-1
%Te 0-1
%Bi 0-1
%As 0-1
%Sb 0-1
%Са 0-1
остальное - железо и неизбежные загрязняющие примеси, в котором
eq
%C=%C+0,86·%N+1,2·%B, отличающаяся тем, что %Mo+½·%W>1,2.
2. Сталь по п.1, в которой, по меньшей мере, 80 вес.% карбидов представляют собой карбиды, прежде всего Fe, Mo или W, по отдельности или в комбинации.
3. Сталь по п.2, в которой ни один другой металлический элемент не присутствует в твердом растворе карбидов Fe, Mo и/или W в концентрации, превышающей 10 вес.%.
4. Сталь по п.2, в которой %C в карбидах, по меньшей мере, частично замещен %N и/или %B.
5. Сталь по п.1, в которой, ни один элемент не присутствует в твердом растворе в Fe металлической матрице, включающей карбиды в концентрации, превышающей 0,5%, за исключением %Ni и/или %Mn.
6. Сталь по п.1, в которой ни один элемент не присутствует в твердом растворе в Fe металлической матрице, включающей карбиды в концентрации, превышающей 0,1%, за исключением %Ni.
7. Сталь по п.1, отличающаяся тем, что
eq
0,03<xC-AC·[xMo/(3·AMo)+xW/(3·AW)+xV/AV]>0,165,
где
eq
xC - процентное содержание по массе углерода;
хМо - процентное содержание по массе молибдена;
xW - процентное содержание по массе вольфрама;
xV - процентное содержание по массе ванадия;
АС - атомная масса углерода (12,0107 ед.);
АМо - атомная масса молибдена (95,94 ед.);
AW - атомная масса вольфрама (183,84 ед.);
AV - атомная масса ванадия (50,9415 ед.).
8. Сталь по п.1, в которой
%Ni+9·%Mn+5·Si<8.
9. Сталь по п.1, в которой
eq
%C 0,26-0,55, %С 0,20-0,55, %N 0-0,6 и %В 0-0,45.
10. Сталь по п.1, в которой
%Cr<0,2, %Si<0,2 и %Ni>2,99.
11. Сталь по п.1, в которой %Cr<0,1.
12. Сталь по п.1, в которой %Si<0,1.
13. Сталь по п.1, в которой %Cr<0,05 и %Si<0,05.
14. Сталь по п.1, в которой %Мо 2-10, при этом
3<%Мо+½%W<11.
15. Сталь по п.1, в которой
%C<sub>eq</sub> 0,26-0,4
%C 0,26-0,4
%N 0-0,45
%B 0-0,3
%Cr <0,5
%Ni 2,99-6
%Si <0,3
%Mo 2,5-8
%W 0-5
16. Сталь по п.1, в которой
%C<sub>eq</sub> 0,28-0,36
%C 0,28-0,36
%N 0-0,4
%B 0-0,25
%Cr <0,3
%Ni 2,99-5
%Si <0,25
%Mo 3-6,5
%W 1-4
17. Сталь по п.1, отличающаяся тем, что:
eq
xC·(xMo+0,5·xW)/(xCr+xV+xNb)>8,
где:
eq
xC - процентное содержание по массе углерода;
хМо - процентное содержание по массе молибдена;
xW - процентное содержание по массе вольфрама;
xV - процентное содержание по массе ванадия;
xNb - процентное содержание по массе ниобия;
где xCr, xV и xNb представляет собой действительные процентные величины даже в том случае, если они присутствуют в концентрациях, составляющих менее 0,05%.
18. Штамп, инструмент или деталь, включающие, по меньшей мере, одну сталь по любому из пп.1-17.